ОБЛИЦОВОЧНЫЕ БЛОКИ И СПОСОБЫ ИХ ИЗГОТОВЛЕНИЯ И ИСПОЛЬЗОВАНИЯ

1. Облицовочный блок, содержащий:
основу, включающую множество лигноцеллюлозных подложек; и
изоляцию, прикрепленную к первой стороне основы, причем любой связующий материал, расположенный между основой и изоляцией, включает в себя: (1) первый связующий материал, распределенный в объеме основы и имеющий по существу постоянную концентрацию в составе основы, (2) второй связующий материал, распределенный в объеме изоляции и имеющий по существу постоянную концентрацию в составе изоляции, или (3) первый связующий материал, распределенный в объеме основы и имеющий по существу постоянную концентрацию в составе основы, и второй связующий материал, распределенный в объеме изоляции и имеющий практически постоянную концентрацию в составе изоляции.
2. Облицовочный блок по п. 1, в котором сопротивление отслаиванию между изоляцией и основой составляет по меньшей мере от 0,0009 кгс/см до приблизительно 2 кгс/см при измерении согласно стандарту ASTM D6862.
3. Облицовочный блок по п. 1, который выполнен без какого-либо механического крепления, прикрепляющего изоляцию к первой стороне основы.
4. Облицовочный блок по п. 1, в котором основа включает первый связующий материал, причем концентрация первого связующего материала в составе основы изменяется менее чем на 5%.
5. Облицовочный блок по п. 4, в котором изоляция включает второй связующий материал, причем концентрация второго связующего материала в составе изоляции изменяется менее чем на 5%.
6. Облицовочный блок по п. 5, в котором первый связующий материал и второй связующий материал отличаются друг от друга.
7. Облицовочный блок по п. 1, в котором изоляция представляет собой смесь, содержащую от приблизительно 5 масс.% до приблизительно 95 масс.% целлюлозных волокон и приблизительно 5 масс.% до приблизительно 95 масс.% полимерных волокон.
8. Облицовочный блок по п. 7, в котором полимерные волокна представляют собой двухкомпонентные волокна, имеющие внутреннюю сердцевину, содержащую первый полимер, и внешний слой, содержащий второй полимер, причем первый полимер и второй полимер отличаются друг от друга.
9. Облицовочный блок по п. 1, в котором основу составляет древесностружечная плита, древесноволокнистая плита средней плотности, древесноволокнистая плита высокой плотности, вафельная плита или ориентированно-стружечная плита.
10. Облицовочный блок по п. 1, в котором изоляция представляет собой полиолефиновую оболочку полотняного переплетения, которая обеспечивает водонепроцаемость и воздухонепроницаемость.
11. Облицовочный блок по п. 1, в котором изоляцию составляет смесь целлюлозных волокон и полимерных волокон, причем полимерные волокна представляют собой двухкомпонентные волокна, двухкомпонентные волокна составляют оболочка и сердцевина, оболочка содержит первый полимер и снижающую температуру плавления добавку, сердцевина содержит второй полимер, причем первый и второй полимеры являются различными, и температура плавления первого полимера меньше, чем температура плавления второго полимера.
2
2
12. Облицовочный блок по п. 1, в котором изоляция имеет водопаропроницаемость, составляющую от приблизительно 0,1 г/м/24 ч до приблизительно 9,0 г/м/24 ч при измерении согласно процедуре A стандарта ASTM E96, причем изоляция имеет коэффициент сухого трения от приблизительно 0,5 μ до приблизительно 2,5 μ при измерении согласно стандарту ASTM F1679-04, и изоляция имеет коэффициент влажного трения от приблизительно 0,5 μ до приблизительно 2,5 μ при измерении согласно стандарту ASTM C1028-07e1.
13. Облицовочный блок по п. 1, в котором изоляция представляет собой нетканый лист, содержащий смесь целлюлозных волокон и полимерных волокон, причем целлюлозные волокна присутствуют в количестве от приблизительно 5 масс.% до приблизительно 95 масс.% по отношению к суммарной массе
целлюлозных волокон и полимерных волокон.
14. Облицовочный блок, содержащий:
основу, включающую множество лигноцеллюлозных подложек и связующий материал, в которой концентрация связующего материала является по существу постоянной во всем объеме основы; и
изоляцию, включающую смесь целлюлозных волокон и полимерных волокон, прикрепленную к первой стороне основы, в которой целлюлозные волокна присутствуют в количестве от приблизительно 5 масс.% до приблизительно 95 масс.% по отношению к суммарной массе целлюлозных волокон и полимерных волокон, полимерные волокна представляют собой двухкомпонентные полимерные волокна, причем любой связующий материал, расположенный между основой и изоляцией, включает в себя: (1) первый связующий материал, (2) второй связующий материал, распределенный в объеме изоляции и имеющий по существу постоянную концентрацию в составе изоляции, или (3) первый связующий материал и второй связующий материал, распределенный в объеме изоляции и имеющий по существу постоянную концентрацию в составе изоляции, и сопротивление отслаиванию между изоляцией и основой составляет по меньшей мере 0,0009 кгс/см до приблизительно 2 кгс/см при измерении согласно стандарту ASTM D6862.
15. Облицовочный блок по п. 15, в котором основу составляет древесностружечная плита, древесноволокнистая плита средней плотности, древесноволокнистая плита высокой плотности, вафельная плита или ориентированно-стружечная плита, причем связующий материал представляет собой изоцианатный полимер, полимер на альдегидной основе, окислительный связующий материал или любую их смесь, двухкомпонентные волокна составляют оболочка и сердцевина, причем оболочка содержит первый полимер и снижающую температуру плавления добавку, сердцевина содержит второй полимер, причем первый и второй полимеры являются различными, и температура плавления первого полимера меньше, чем температура плавления второго полимера.
16. Облицовочный блок по п. 15, в котором нетканый лист имеет толщину от приблизительно 0,1 мм до приблизительно 1,0 мм, причем изоляция имеет водопаропроницаемость от приблизительно
2
2
0,1 г/м/24 ч до приблизительно 9,0 г/м/24 ч при измерении согласно процедуре A стандарта ASTM E96, изоляция имеет коэффициент сухого трения от приблизительно 0,5 μ до приблизительно 2,5 μ при измерении согласно стандарту ASTM F1679-04, при этом изоляция имеет коэффициент влажного трения от приблизительно 0,5 μ до приблизительно 2,5 μ при измерении согласно стандарту ASTM C1028-07e1.
17. Способ изготовления облицовочного блока, в котором:
размещают изоляцию и основу вблизи друг к другу, причем основу составляет множество лигноцеллюлозных подложек; и
сжимают изоляцию и основу друг с другом для по меньшей мере частичного прикрепления изоляции к основе и изготовления облицовочного блока, причем любой связующий материал, расположенный между основой и изоляцией, содержит: (1) первый связующий материал, распределенный в объеме основы и имеющий по существу постоянную концентрацию в составе основы, (2) второй связующий материал, распределенный в объеме изоляции и имеющий по существу постоянную концентрацию в составе изоляции, или (3) первый связующий материал, распределенный в объеме основы и имеющий по существу постоянную концентрацию в составе основы, и второй связующий материал, распределенный в объеме изоляции и имеющий по существу постоянную концентрацию в составе изоляции.
18. Способ по п. 17, в котором сопротивление отслаиванию между изоляцией и основой составляет по меньшей мере от 0,0009 кгс/см до приблизительно 2 кгс/см при измерении согласно стандарту ASTM D6862.
19. Способ по п. 17, в котором основа включает первый связующий материал, причем концентрация первого связующего материала в составе основы изменяется менее чем на 5%.
20. Способ по п. 17, в котором изоляция представляет собой смесь, содержащую от приблизительно 5 масс.% до приблизительно 95 масс.% целлюлозных волокон и от приблизительно 5 масс.% до приблизительно 95 масс.% полимерных волокон, причем полимерные волокна представляют собой двухкомпонентные волокна, имеющие внутреннюю сердцевину, содержащую первый полимер, и внешний
слой, содержащий второй полимер, и первый полимер и второй полимер отличаются друг от друга.